(57)【要約】【課題】半導体基板やハードディスク基板などの研磨処理に用いられる研磨スラリー用として、優れた研磨性能を有するコロイダルシリカ粒子、およびその製造方法を提供する。【解決手段】長手方向に対する垂直方向の径が、長手方向中央付近において極小値を有し、かつその平均極小径と長手方向に対する垂直方向の平均最大径（平均短径）との比が、０．７０〜０．９０：１の範囲にある落花生様双子型コロイダルシリカ粒子、およびアンモニウムイオンを含む水性溶媒中に、テトラアルコキシシランを原料として連続的に添加し、加水分解、縮合させるに際し、前記原料の総添加量を、反応初期の段階における２個の単一シリカ粒子の合着までに要する原料添加量の２．０〜６．０倍の範囲になるように制御する落花生様双子型コロイダルシリカ粒子の製造方法である。【選択図】    なし【特許請求の範囲】
【請求項１】
形状が落花生様双子型であり、長手方向に対する垂直方向の径が、長手方向中央付近において極小値を有し、かつその極小径の平均と長手方向に対する垂直方向の最大径の平均（平均短径）との比が、０．７０〜０．９０：１の範囲にあることを特徴とする落花生様双子型コロイダルシリカ粒子。
【請求項２】
長手方向の最大径の平均（平均長径）と長手方向に対する垂直方向の最大径の平均（平均短径）との比が１．２〜２．０：１である請求項１に記載の落花生様双子型コロイダルシリカ粒子。
【請求項３】
研磨スラリー用に用いられる請求項１または２に記載の落花生様双子型コロイダルシリカ粒子。
【請求項４】
アンモニウムイオンを含む水性溶媒中に、テトラアルコキシシランまたはテトラアルコキシシランと水混和性有機溶剤との混合物を原料として連続的に添加し、加水分解、縮合させるに際し、前記原料の総添加量を、反応初期の段階における２個の単一シリカ粒子の合着までに要する原料添加量の２．０〜６．０倍の範囲になるように制御することを特徴とする落花生様双子型コロイダルシリカ粒子の製造方法。
【請求項５】
反応初期段階での２個の単一シリカ粒子が合着後、関係式（Ｉ）
０．３ｄ≦（Ｌ1−Ｌ0）／２≦０．９ｄ      …（Ｉ）
（ただし、Ｌ1は目的の落花生様双子型コロイダルシリカ粒子の平均長径、Ｌ0は合着時における合着粒子の平均長径、ｄは該合着粒子の平均短径である。）
を満たすように成長させる請求項４に記載の製造方法。
【請求項６】
請求項４に記載の水性溶媒に含まれる水混和性有機溶剤およびテトラアルコキシシランに混合する水混和性有機溶剤が、メチルアルコールである請求項４または５に記載の製造方法。
【請求項７】
水性溶媒中のアンモニウムイオンが、ＮＨ3として０．５〜３重量％である請求項４、５または６に記載の方法。
【請求項８】
反応温度が−１０〜３０℃である請求項４〜７のいずれかに記載の方法。
【発明の詳細な説明】
【０００１】
【発明の属する技術分野】
本発明は、落花生様双子型コロイダルシリカ粒子およびその製造方法に関する。さらに詳しくは、本発明は、半導体基板やハードディスク基板などの研磨処理に用いられる研磨スラリー用として好適な落花生様双子型コロイダルシリカ粒子、および落花生様双子型コロイダルシリカ粒子を効率よく製造する方法に関するものである。
【０００２】
【従来の技術】
近年、コンピュータをはじめとするハイテク製品の進歩は目覚ましく、これに使用される半導体素子や各種装置、部品は年々高集積化、高速化、高容量化、小型化などの高機能化の一途をたどっている。
【０００３】
それに伴い、半導体素子の製造においても、サブミクロン、ハーフミクロンの超微細パターンの加工精度が要求されており、基板であるシリコンウェハーも、極めて高い平坦性、無傷性の表面を有するものが求められている。また、ハードディスク基板においても、小型化、大容量化のために、表面の平坦性の高いものが求められている。
【０００４】
このような表面をもつ材料は、鏡面研磨と呼ばれる微細な粒子による研磨処理によって得られるのが一般的である。例えば、半導体素子の製造において用いられるこのような鏡面をもつシリコンウェハーは、棒状シリコン単結晶を薄い円板状に切断した後、逐次、この薄い円板を鏡面状を呈するまで磨き上げていくことにより製造されている。通常、この研磨には、上記切断直後の粗い表面に施されるラッピング工程と、これに続く精密研磨のためのポリシング工程が採用されている。そしてこのポリシング工程において、粗研磨と仕上げ研磨が行われ、鏡面状を呈するシリコンウェハーが造られている。上記ラッピング工程には主としてアルミナ粉末等が使用されるが、上記粗研磨及び仕上げ研磨には、一般に、主成分としてシリカ微粒子を水に分散させたスラリーが使用されている。
【０００５】
一方、ハードディスク基板には、アルミニウムやアルミニウムの表面に下地処理したものが使われ、Ｎｉ−Ｐを化学メッキしたものなどが一般的であり、一般的にこれがアルミニウム基板と呼ばれている。アルミニウム基板を研磨するときの研磨剤には、主成分としてアルミナを水に分散させたスラリーが広く使用されているが、このハードディスク基板に対しても、前記の半導体基板と同様に、高研磨速度と共に、表面の高い平坦性および無傷性が要求される。現在、ハードディスク基板として用いられる無電解Ｎｉ−Ｐメッキを施したサブストレート製造の仕上げ工程においては、研磨剤として、コロイダルシリカと研磨促進剤と湿潤剤を含む水系スラリーが用いられている。また、最近では、小型化、大容量化に対応するためにガラス基板も普及しつつあり、アルミニウム基板と併せてガラス基板用の研磨剤には酸化セリウム、酸化ジルコニウム、シリカなどを水に分散させたスラリーが使用される。
【０００６】
このような鏡面研磨処理において、研磨剤として用いられるシリカ微粒子は、各種の方法、例えば焼成シリカゲルを粉砕分級する方法、四塩化ケイ素を高温で火炎加水分解する方法、ゾル−ゲル法などにより得られるが、これらの方法の中で、焼成シリカゲルを粉砕分級する方法や四塩化ケイ素を火炎加水分解する方法では、半導体に悪影響を及ぼす不純物が混入するおそれや、鋭利な表面を有するために、傷が発生するおそれなどがある。
【０００７】
一方、コロイダルシリカとしては、例えば水ガラスなど、ケイ酸のアルカリ金属塩の水溶液を脱陽イオン処理することにより得られる球状のコロイダルシリカ、あるいはアルコキシシランを水性溶媒中で、アンモニアなどを用いて加水分解、縮合して得られる（ゾル−ゲル法）球状または長径／短径比１．４以上を有する繭状のコロイダルシリカなどが知られている。しかし、前者のケイ酸塩から得られるコロイダルシリカは半導体に悪影響を及ぼす遷移金属イオンなど不純物を含みやすい。この点で、後者のゾル−ゲル法によるコロイダルシリカは高純度なので好ましい。
【０００８】
シリカ微粒子の性状としては、高い研磨速度を得るためには、該粒子の粒径を大きくすることが望ましいが、粒径を大きくすると、沈降しやすくなる上、鏡面性が低下するので、最適な粒径を選定することが肝要である。また、無傷性の点から、曲面状の表面を有することが望ましいが、球状粒子の場合、研磨時に粒子が転がりやすく、研磨効率が向上しないという問題がある。さらに、粒度分布が広いと、粗粒度の粒子が研磨面で嵩高となり、集中的に研磨圧力を受けるために、研磨面に損傷を与えやすいという問題が生じる。
【０００９】
したがって、研磨速度、研磨効率、無傷性、分散性などのバランスに優れるシリカ微粒子が好ましく、このようなシリカ微粒子としては、連続した曲面を有し、かつ長径／短径比が１．２以上のコロイダルシリカが好適であると言われている。
【００１０】
ところで、水、メタノール、アンモニアおよび所望によりアンモニウム塩を含む溶媒中で、テトラアルコキシシランを加水分解して、１０〜２００ｎｍの短径と１．４〜２．２の長径／短径比を有する繭型コロイダルシリカ粒子を製造する方法が知られている（例えば、特許文献１参照）。本発明者らは、この方法に基づき、コロイダルシリカ粒子の製造を試みた。その結果、まず、２個の単一粒子が合着して双子粒子が生成し、その後成長することがわかった。この成長初期段階の双子粒子を使用して研磨処理を行うと、双子粒子の結合力が弱く、すぐに単一粒子になってしまい、その結果研磨性能は向上するがその効果はあまり大きなものではないことがわかった。一方、粒子の成長が十分に進行すると、双子粒子の結合力は高まるが、形状が球形に近づくため、研磨性能が低下する。
【００１１】
【特許文献１】
特許第３１９５５６９号公報
【００１２】
【発明が解決しようとする課題】
本発明は、このような事情のもとで、半導体基板やハードディスク基板などの研磨処理に用いられる研磨スラリー用として、優れた研磨性能を有する落花生様双子型コロイダルシリカ粒子、およびこのコロイダルシリカ粒子を効率よく製造する方法を提供することを目的とするものである。
【００１３】
【課題を解決するための手段】
本発明者らは、前記目的を達成するために鋭意研究を重ねた結果、落花生様双子型コロイダルシリカ粒子がその目的に適合しうること、特に長手方向に対する垂直方向の径が、長手方向中央付近において極小値を有し、かつその極小径の平均と長手方向に対する垂直方向の最大径の平均（平均短径）との比が特定の範囲にある落花生様双子型コロイダルシリカ粒子がその目的に適合し得ること、そして、アンモニウムイオンを含む水性溶媒中に、テトラアルコキシシランまたはテトラアルコキシシランと水混和性有機溶剤との混合物を原料として連続的に添加し、加水分解、縮合させるに際し、前記原料の総添加量を、反応初期の段階における２個の単一シリカ粒子の合着までに要する原料添加量に対して特定の割合になるように制御することにより、所望の落花生様双子型コロイダルシリカ粒子が効率よく得られることを見出し、この知見に基づいて本発明を完成するに至った。
【００１４】
すなわち、本発明は、
（１）形状が落花生様双子型であり、長手方向に対する垂直方向の径が、長手方向中央付近において極小値を有し、かつその極小径の平均と長手方向に対する垂直方向の最大径の平均（平均短径）との比が、０．７０〜０．９０：１の範囲にあることを特徴とする落花生様双子型コロイダルシリカ粒子、
（２）長手方向の最大径の平均（平均長径）と長手方向に対する垂直方向の最大径の平均（平均短径）との比が１．２〜２．０：１であるである上記（１）項に記載の落花生様双子型コロイダルシリカ粒子、
（３）研磨スラリー用に用いられる上記（１）または（２）項に記載の落花生様双子型コロイダルシリカ粒子、
（４）アンモニウムイオンを含む水性溶媒中に、テトラアルコキシシランまたはテトラアルコキシシランと水混和性有機溶剤との混合物を原料として連続的に添加し、加水分解、縮合させるに際し、前記原料の総添加量を、反応初期の段階における２個の単一シリカ粒子の合着までに要する原料添加量の２．０〜６．０倍の範囲になるように制御することを特徴とする落花生様双子型コロイダルシリカ粒子の製造方法、
（５）反応初期段階での２個の単一シリカ粒子が合着後、関係式（Ｉ）
０．３ｄ≦（Ｌ1−Ｌ0）／２≦０．９ｄ      …（Ｉ）
（ただし、Ｌ1は目的の落花生様双子型コロイダルシリカ粒子の平均長径、Ｌ0は合着時における合着粒子の平均長径、ｄは該合着粒子の平均短径である。）
を満たすように成長させる上記（４）項に記載の製造方法、
（６）上記（４）に記載の水性溶媒に含まれる水混和性有機溶剤およびテトラアルコキシシランに混合する水混和性有機溶剤が、メチルアルコールである上記（４）または（５）項に記載の製造方法、
（７）水性溶媒中のアンモニウムイオンが、ＮＨ3として０．５〜３重量％である上記（４）（５）または（６）項に記載の方法、および
（８）反応温度が−１０〜３０℃である上記（４）〜（７）項のいずれかに記載の方法、
を提供するものである。
【００１５】
【発明の実施の形態】
本発明の落花生様双子型（以下、単に落花生型と称す。）コロイダルシリカ粒子は、長手方向に対する垂直方向の径が、長手方向中央付近において極小値を有する落花生型の形状を有する粒子であって、以下に示す性状を有している。
【００１６】
まず、上記の落花生型形状とは、長手方向中央付近における極小径の平均と長手方向に対する垂直方向の最大径の平均（平均短径）との比は、０．７０〜０．９０：１の範囲である。該比が上記範囲を逸脱するコロイダルシリカ粒子では、所望の研磨性能が得られない。研磨性能の点から、該比の好ましい範囲は、０．８２〜０．９０：１である。
【００１７】
次に、長手方向の最大径の平均（平均長径）と長手方向に対する垂直方向の最大径の平均（平均短径）との比は、１．２〜２．０：１の範囲が好ましい。これは、平均長径／平均短径比が１．２未満では十分な研磨性能が得られにくく、また２．０を超えるものはゾル−ゲル法で製造することが困難であるからである。
【００１８】
なお、前記平均長径、平均短径および平均極小径は、下記の方法により測定した値である。まずコロイダルシリカをメタノールに分散させ、これを電子顕微鏡の試料台に一滴のせ、メタノールに分散した粒子を即乾させることにより、粒子が凝集することなく均一に分散した試料が得られる。これを電子顕微鏡により観察・写真撮影し、写真中の任意の粒子１００個について長径、短径、極小径を測定し、平均値を求める。
【００１９】
このような性状を有する本発明の落花生型コロイダルシリカ粒子は、半導体基板やハードディスク基板などを研磨処理する際に用いられる研磨スラリー用として好適であり、分散安定性が良好で、かつ高い研磨速度を有する研磨スラリーを提供することができる。該研磨スラリーは、例えば無電解Ｎｉ−Ｐメッキが施されたハードディスク用サブストレートの研磨に用いる場合には、通常前記落花生型コロイダルシリカ粒子の他に、研磨促進剤として、適当量の過酸化水素、硝酸、硝酸アルミニウムなどの公知の添加剤を添加する。
【００２０】
本発明の落花生型コロイダルシリカ粒子を製造する方法としては、前記の性状を有するものが得られる方法であればよく、特に制限はないが、以下に示す本発明の方法により、効率よく製造することができる。
【００２１】
落花生型コロイダルシリカ粒子を製造する本発明の方法においては、アンモニウムイオンを含む水性溶媒中に、テトラアルコキシシランまたはテトラアルコキシシランと水混和性有機溶剤との混合物を原料として連続的に添加し、加水分解、縮合させるに際し、前記原料の総添加量を、反応初期の段階における２個の単一シリカ粒子の合着までに要する原料添加量の２．０〜６．０倍の範囲になるように制御することにより、落花生型コロイダルシリカ粒子を製造する。
【００２２】
この方法において、原料のテトラアルコキシシランとしては、例えば一般式（II）
Ｓｉ(ＯＲ)4                 …（II）
で表される化合物を用いることができる。
【００２３】
上記一般式（II）において、Ｒは炭素数１〜３のアルキル基、具体的にはメチル基、エチル基、ｎ−プロピル基およびイソプロピル基である。４つのＯＲはたがいに同一でも異なっていてもよい。
【００２４】
この一般式（II）で表されるテトラアルコキシシランの例としては、テトラメトキシシラン、テトラエトキシシラン、テトラプロポキシシラン、テトライソプロポキシシラン、エトキシトリメトキシシラン、プロポキシトリメトキシシラン、イソプロポキシトリメトキシシラン、メトキシトリエトキシシラン、プロポキシトリエトキシシラン、イソプロポキシトリエトキシシラン、メトキシトリプロポキシシラン、エトキシトリプロポキシシラン、ジエトキシジメトキシシラン、ジメトキシジプロポキシシランなどが挙げられるが、これらの中でテトラメトキシシランおよびテトラエトキシシランが、加水分解性および入手の容易さなどの点で好ましい。
【００２５】
また、水性溶媒としては、水と水混和性有機溶剤との混合溶剤が好ましく、上記水混和性有機溶剤の例としては、メタノール、エタノール、プロパノール、ブタノールなどの低級アルコール類、アセトン、ジメチルケトン、メチルエチルケトンなどのケトン類などが挙げられる。これらは単独で水と混合してもよいし、２種以上を組み合わせて水と混合してもよいが、特にメタノールと水との混合溶剤が好適である。
【００２６】
水性溶媒中の水の量は、使用するテトラアルコキシシランの加水分解に必要な理論値の２〜５倍程度が好ましい。また、本発明においては、この水性溶媒は、加水分解触媒として、アンモニウムイオンを含むものが用いられる。水性溶媒中のアンモニウムイオンの濃度は、通常ＮＨ3として０．５〜３重量％の範囲である。
【００２７】
本発明の方法においては、前記のアンモニウムイオンを含む水性溶媒中に、前記テトラアルコキシシランを連続的に添加し、加水分解、縮合させるが、その際、原料としてテトラアルコキシシランのみを添加してもよいし、テトラアルコキシシランと水混和性有機溶剤との混合物を添加してもよい。該水混和性有機溶剤としては、前記水性溶媒の説明において、例示したものと同じものを挙げることができるが、特にメタノールが好ましい。
【００２８】
また、この加水分解、縮合反応においては、前記原料の総添加量を、反応初期の段階における２個の単一シリカ粒子の合着までに要する原料添加量の２．０〜６．０倍の範囲になるように制御することが必要である。このように、原料の総添加量を制御することにより、目的の落花生型コロイダルシリカを形成させることができる。前記合着までに要する原料添加量に対する原料総添加量の割合は、好ましくは２．５〜５．０倍の範囲である。
【００２９】
本発明の方法においては、反応初期の段階でまず単一シリカ粒子が生成する。そして、単一シリカ粒子２個が合着し、合着型コロイダルシリカ粒子が生成する。その後、合着型コロイダルシリカ粒子は成長して、落花生型コロイダルシリカ粒子となり、さらに繭型コロイダルシリカ粒子となる。この場合、最も効率よく落花生型コロイダルシリカ粒子をつくるためには、次の関係式（Ｉ）を満たすように反応させればよい。
関係式（Ｉ）
０．３ｄ≦（Ｌ1−Ｌ0）／２≦０．９ｄ      …（Ｉ）
（ただし、Ｌ1は目的の落花生型コロイダルシリカ粒子の平均長径、Ｌ0は合着時における合着粒子の平均長径、ｄは該合着粒子の平均短径である。）
（Ｌ1−Ｌ0）／２の値が前記範囲を逸脱すると、研磨性能に優れる落花生型コロイダルシリカ粒子が得られない。
【００３０】
反応温度は、−１０〜３０℃の範囲が好ましく、さらに０〜２５℃の範囲が好ましい。また、反応時間は、加水分解温度や縮合温度などの反応温度やその他の条件により左右され、一概に定めることはできないが、通常５〜６０分間程度である。
【００３１】
次に、本発明の方法の具体的な態様について説明する。まず、メタノール、水、アンモニアを、それぞれ所定の割合で含む水性溶媒を反応槽に仕込んだのち、これにテトラアルコキシシランのメタノール溶液を、所定の反応温度を維持しながら添加開始する。反応液をサンプリングして、生成したシリカ粒子の形状をチェックしながら、加水分解、縮合反応を進め、２個の単一シリカ粒子の合着するまでに要した原料添加量を確認後、原料の総添加量を、前記合着までに要した添加量の２．０〜６．０倍に制御することにより、（Ｌ1−Ｌ0）／２の値が、前記関係式（Ｉ）を満たすことになるので、テトラアルコキシシランのメタノール溶液の滴下を終了する。簡便な方法としては、粒子が生成した時点で反応液の白濁が開始するので、完全な透明状態の段階から少しでも非透明な状態が観察された時点が初期的な粒子形成時といえる。この白濁開始を基準として、滴下開始からそれまでに滴下した原料液の２．０〜６．０倍を最終的に投入する。この際、全水性溶媒（テトラアルコキシシランのメタノール溶液中のメタノールも含む。）の量は、使用するテトラアルコキシシランの５倍重量以上であることが好ましい。滴下終了後、反応液を適当な濃度まで濃縮したのち、水置換して水分散落花生型コロイダルシリカ粒子を得、次いで必要により公知の方法で乾燥処理することにより、目的の落花生型コロイダルシリカ粒子が得られる。
【００３２】
【実施例】
次に、本発明を実施例により、さらに詳細に説明するが、本発明は、これらの例によってなんら限定されるものではない。なお、コロイダルシリカ粒子の平均長径、平均短径および平均極小径は、明細書本文記載の方法に従って測定した。
実施例１
テトラメトキシシラン３容量部とメタノール１容量部とを混合して原料溶液を調製した。
【００３３】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が２０℃に保持できるように冷却しながら、７ｇ／ｍｉｎの添加速度にて原料溶液を添加した。添加開始後、３分経過した段階で、平均直径２０ｎｍの単一粒子であったが、４分経過した段階にサンプリングしたところ、平均短径２１ｎｍ、平均長径４１ｎｍの２粒子合着型コロイダルシリカ粒子の形成が認められた。
【００３４】
さらに原料添加を上記速度で継続し、全添加時間が１０分間経過するまで添加した。つまり合着するまでに要した原料の２．５倍量まで原料を添加したところ、反応生成液中に平均短径３８ｎｍ、平均長径６７ｎｍの落花生型コロイダルシリカ粒子が生成した。
【００３５】
次に、濃縮器に反応生成液を移し、ジャケットにて加熱を開始し、溶媒の流出に伴い液面が低下することのないように、液面一定で反応液を補給した。全ての反応生成液を濃縮器に移し、６倍に濃縮された段階で、反応生成液の補給を純水に切り替え、水置換を行った。液温が１０１℃になった段階で水置換を終了し、そのまま室温まで冷却することにより、水分散の落花生型コロイダルシリカ粒子を含むゾルが得られた。
【００３６】
この落花生型コロイダルシリカ粒子は、平均長径６７ｎｍ、平均短径３８ｎｍ、平均極小径３１ｎｍであり、平均長径／平均短径比１．７６、平均極小径／平均短径比０．８２であった。また、（Ｌ1−Ｌ0）／２は、０．６２ｄであった。
【００３７】
次に、この落花生型コロイダルシリカ粒子１３重量％を含む水性スラリー１００重量部に、研磨促進剤として、３０重量％過酸化水素水１．２３重量部、７０重量％硝酸０．０５重量部および３０重量％硝酸アルミニウム水溶液１．２３重量部を添加し、研磨用組成物を調製した。この研磨用組成物と無電解Ｎｉ−Ｐメッキを施したサブストレートを用い、下記の条件にて研磨試験を実施した。
【００３８】
研磨機：ナノファクター社製  片面研磨機「ＦＡＣＴ−２００」
研磨パッド：ロデール社製  「ＰｏｌｙｔｅｘＤＧ」
加工圧力：０．９８Ｎ／ｃｍ2
常盤回転数：５０ｒｐｍ
研磨用組成物供給速度：５ｍｌ／ｍｉｎ
研磨時間：５分
研磨後サブストレートを水にて洗浄・乾燥した後、研磨によるサブストレートの重量減を測定し研磨速度を算出した。その結果、研磨速度は０．１０μｍ／ｍｉｎであった。
実施例２
テトラメトキシシラン３容量部とメタノール１容量部とを混合して原料溶液を調製した。
【００３９】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が２０℃に保持できるように冷却しながら、７ｇ／ｍｉｎの添加速度にて原料溶液を添加した。添加開始後、３分経過した段階で、平均直径２０ｎｍの単一粒子であったが、４分経過した段階にサンプリングしたところ、平均短径２１ｎｍ、平均長径４１ｎｍの２粒子合着型コロイダルシリカ粒子の形成が認められた。
【００４０】
さらに原料添加を上記速度で継続し、全添加時間が１５分間経過するまで添加した。つまり合着するまでに要した原料の３．７５倍量まで原料を添加したところ、反応生成液中に平均短径４１ｎｍ、平均長径６７ｎｍの落花生型コロイダルシリカ粒子が生成した。
【００４１】
以下、実施例１と同様にして、濃縮および水置換を行うことにより、水分散の落花生型コロイダルシリカ粒子を含むゾルが得られた。
この落花生型コロイダルシリカ粒子は、平均長径６７ｎｍ、平均短径４１ｎｍ、平均極小径３７ｎｍであり、平均長径／平均短径比１．６３、平均極小径／平均短径比０．９であった。また、（Ｌ1−Ｌ0）／２は、０．６２ｄであった。
【００４２】
次に、このゾルを用い、実施例１と同様にして研磨用組成物を調製し、さらに無電解Ｎｉ−Ｐメッキを施したサブストレートに対し、研磨試験を行った。その結果、研磨速度は０．１４μｍ／ｍｉｎであった。
実施例３
テトラメトキシシラン３容量部とメタノール１容量部とを混合して原料溶液を調製した。
【００４３】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が２０℃に保持できるように冷却しながら、７ｇ／ｍｉｎの添加速度にて原料溶液を添加した。添加開始後、３分経過した段階で、平均直径２０ｎｍの単一粒子であったが、４分経過した段階にサンプリングしたところ、平均短径２１ｎｍ、平均長径４１ｎｍの２粒子合着型コロイダルシリカ粒子の形成が認められた。
【００４４】
さらに原料添加を上記速度で継続し、全添加時間が２０分間経過するまで添加した。つまり合着するまでに要した原料の５．０倍量まで原料を添加したところ、反応生成液中に平均短径４７ｎｍ、平均長径７４ｎｍの落花生型コロイダルシリカ粒子が生成した。
【００４５】
以下、実施例１と同様にして、濃縮および水置換を行うことにより、水分散の落花生型コロイダルシリカ粒子を含むゾルが得られた。
この落花生型コロイダルシリカ粒子は、平均長径７４ｎｍ、平均短径４７ｎｍ、平均極小径４２ｎｍであり、平均長径／平均短径比１．５７、平均極小径／平均短径比０．８９であった。また、（Ｌ1−Ｌ0）／２は、０．７９ｄであった。
【００４６】
次に、このゾルを用い、実施例１と同様にして研磨用組成物を調製し、さらに無電解Ｎｉ−Ｐメッキを施したサブストレートに対し、研磨試験を行った。その結果、研磨速度は０．１１μｍ／ｍｉｎであった。
実施例４
テトラメトキシシラン３容量部とメタノール１容量部とを混合して原料溶液を調製した。
【００４７】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が２０℃に保持できるように冷却しながら、７ｇ／ｍｉｎの添加速度にて原料溶液を添加した。添加開始後、３分経過した段階で、平均直径２０ｎｍの単一粒子であったが、４分経過した段階にサンプリングしたところ、平均短径２１ｎｍ、平均長径４１ｎｍの２粒子合着型コロイダルシリカ粒子の形成が認められた。
【００４８】
さらに原料添加を上記速度で継続し、全添加時間が１２．５分間経過するまで添加した。つまり合着するまでに要した原料の３．１倍量まで原料を添加したところ、反応生成液中に平均長径６０ｎｍの落花生型コロイダルシリカ粒子が生成した。
【００４９】
以下、実施例１と同様にして、濃縮および水置換を行うことにより、水分散の落花生型コロイダルシリカ粒子を含むゾルが得られた。
この落花生型コロイダルシリカ粒子は、平均長径６０ｎｍあった。
【００５０】
つぎに、この落花生型コロイダルシリカ粒子０．５wt％、ヒドロキシエチルセルロース（ＨＥＣ）を１７５ｗｔｐｐｍ、アンモニアを２２５ｗｔｐｐｍ含有する水性スラリーを調整し、以下の条件で結晶構造が１.０.０である２インチの単結晶シリコン・ウェハーを研磨した。
研磨機：  （株）マルトー製精密研磨機、ＭＬ−１５０Ｗ
研磨パッド：  フジボー製ＥＸＰ−２
スラリー供給速度：  ２０ｍｌ／分
回転数：  ８０ｒｐｍ
研磨圧力：  １８０ｇ／ｃｍ２
研磨時間：  ３０分
研磨後、シリコン・ウェハーを水で洗浄・乾燥し、研磨によるウェーハの重量減を測定し研磨速度を算出した。その結果、研磨速度は０．０１５μｍ／分であった。
実施例５
テトラメトキシシラン３容量部とメタノール１容量部とを混合して原料溶液を調製した。
【００５１】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が０℃に保持できるように冷却しながら、７ｇ／ｍｉｎの添加速度にて原料溶液を添加した。添加開始後、３分経過した段階で、白濁が開始した。
【００５２】
さらに原料添加を上記速度で継続し、全添加時間が１２．５分間経過するまで添加した。つまり合着するまでに要した原料の４．２倍量まで原料を添加したところ、反応生成液中に平均長径１７５ｎｍの落花生型コロイダルシリカ粒子が生成した。
【００５３】
以下、実施例１と同様にして、濃縮および水置換を行うことにより、水分散の落花生型コロイダルシリカ粒子を含むゾルが得られた。
この落花生型コロイダルシリカ粒子は、平均長径１７５ｎｍあった。
【００５４】
つぎに、この落花生型コロイダルシリカ粒子を使って実施例４と同じように、研磨スラリーを調整し、実施例４と同じ条件でシリコン・ウェハーの研磨速度を測定した。その結果、研磨速度は０．０１３μｍ/分であった。
比較例１
テトラメトキシシラン３容量部とメタノール１容量部とを混合して原料溶液を調製した。
【００５５】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が２０℃に保持できるように冷却しながら、７ｇ／ｍｉｎの添加速度にて原料溶液を添加した。添加開始後、３分経過した段階で、平均直径２０ｎｍの単一粒子であったが、４分経過した段階にサンプリングしたところ、平均短径２１ｎｍ、平均長径４１ｎｍの２粒子合着型コロイダルシリカ粒子の形成が認められた。
【００５６】
さらに原料添加を上記速度で継続し、全添加時間が５分間経過するまで添加した。つまり合着するまでに要した原料の１．２５倍量まで原料を添加したところ、反応生成液中に平均短径２２ｎｍ、平均長径４６ｎｍの双子型コロイダルシリカ粒子が生成した。
【００５７】
以下、実施例１と同様にして、濃縮および水置換を行うことにより、水分散の双子型コロイダルシリカ粒子を含むゾルが得られた。この双子型コロイダルシリカ粒子は、平均長径４６ｎｍ、平均短径２２ｎｍ、平均極小径１５ｎｍであり、平均長径／平均短径比２．０９、平均極小径／平均短径比０．６８であった。また、（Ｌ1−Ｌ0）／２は、０．１２ｄであった。
【００５８】
次に、このゾルを用い、実施例１と同様にして研磨用組成物を調製し、さらに無電解Ｎｉ−Ｐメッキを施したサブストレートに対し、研磨試験を行った。その結果、研磨速度は０．０５μｍ／ｍｉｎであった。
比較例２
テトラメトキシシラン３容量部とメタノール１容量部とを混合して原料溶液を調製した。
【００５９】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が２０℃に保持できるように冷却しながら、７ｇ／ｍｉｎの添加速度にて原料溶液を添加した。添加開始後、３分経過した段階で、平均直径２０ｎｍの単一粒子であったが、４分経過した段階にサンプリングしたところ、平均短径２１ｎｍ、平均長径４１ｎｍの２粒子合着型コロイダルシリカ粒子の形成が認められた。
【００６０】
さらに原料添加を上記速度で継続し、全添加時間が２５分間経過するまで添加した。つまり合着するまでに要した原料の６．２５倍量まで原料を添加したところ、反応生成液中に平均短径５１ｎｍ、平均長径８０ｎｍの繭型コロイダルシリカ粒子が生成した。
【００６１】
以下、実施例１と同様にして、濃縮および水置換を行うことにより、水分散の繭型コロイダルシリカ粒子を含むゾルが得られた。
この繭型コロイダルシリカ粒子は、平均長径８０ｎｍ、平均短径５１ｎｍでありかつ極小径が実質上存在せず、平均長径／平均短径比１．５７であった。また、（Ｌ1−Ｌ0）／２は、０．９２ｄであった。
【００６２】
次に、このゾルを用い、実施例１と同様にして研磨用組成物を調製し、さらに無電解Ｎｉ−Ｐメッキを施したサブストレートに対し、研磨試験を行った。その結果、研磨速度は０．０７μｍ／ｍｉｎであった。
比較例３
テトラメトキシシラン３容量部とメタノール１容量部とを混合して原料溶液を調製した。
【００６３】
一方、反応槽に反応溶媒としてメタノール１１１６ｇに反応溶媒中の水の濃度が１４．７重量％、アンモニウムイオン濃度がＮＨ3換算で０．９３重量％となるように、水、アンモニアを仕込み、反応溶媒の温度が４０℃に保持できるように冷却しながら、７ｇ／ｍｉｎの添加速度にて原料溶液を添加した。添加開始後、３分経過した段階で、白濁が開始した。
【００６４】
さらに原料添加を上記速度で継続し、全添加時間が１２．５分間経過するまで添加した。つまり合着するまでに要した原料の４．２倍量まで原料を添加したところ、反応生成液中に平均長径２２ｎｍの落花生型コロイダルシリカ粒子が生成した。
【００６５】
以下、実施例１と同様にして、濃縮および水置換を行うことにより、水分散の落花生型コロイダルシリカ粒子を含むゾルが得られた。
この落花生型コロイダルシリカ粒子は、平均長径２２ｎｍあった。
【００６６】
つぎに、この落花生型コロイダルシリカ粒子を使って実施例４と同じように、研磨スラリーを調整し、実施例４と同じ条件でシリコン・ウェハーの研磨速度を測定した。その結果、研磨速度は０．００３μｍ/分であった。
【００６７】
【発明の効果】
本発明によれば、半導体基板やハードディスク基板などの研磨処理に用いられる研磨スラリー用として、優れた研磨性能（ハードディスク研磨速度０．１μｍ／ｍｉｎ以上）を有する落花生型コロイダルシリカ粒子を提供することができる。